Brevet FR3038903A1 (20170120)
REVENDICATIONS1. Matériau polyuréthane (PU) ignifuge composé à partir d'une pluralité d'éléments réactifs polyol (S) et d'une pluralité d'éléments réactifs diisocyanate (H) et d'au moins un élément réactif diamine ou diol opérant comme un extenseur de chaîne (EXT) dudit polyuréthane, caractérisé en ce que ledit au moins un extenseur de chaîne (EXT) dudit matériau polyuréthane (PU) comprend un élément oligomère phosphoré (R2) d'une longueur (L) prédéfinie ladite longueur (L) ayant une valeur comprise dans un intervalle de dispersion prédéfini.\n<CLM>\1\tMatériau polyuréthane (PU) selon la revendication précédente caractérisé en ce que ladite longueur (L) prédéfinie est déterminée par la 15 masse molaire en nombre dudit oligomère phosphoré (R2).\n<CLM>\1\tMatériau polyuréthane (PU) l'une quelconque des revendications précédentes, caractérisé en ce que ledit réactif polyol (S) est obtenu à partir de caoutchouc naturel ou de caoutchouc recyclé. 20\n<CLM>\1\tMatériau polyuréthane (PU) selon l'une quelconque des revendications précédentes, caractérisé en ce que lesdits éléments réactifs polyol (S) sont des caoutchoucs naturels hydroxy téléchéliques de formule : 25 3038903 HO OH\n<CLM>\1\tMatériau polyuréthane (PU) selon l'une quelconque des revendications précédentes, caractérisé en ce que ledit élément 5 oligomère phosphoré (R2) est un poly-phosphonate ou un polyphosphate synthétisé par la mise en oeuvre d'une technique de polymérisation radicalaire contrôlée par transfert de chaîne réversible par addition-fragmentation encore appelée méthode RAFT. 10\n<CLM>\1\tMatériau polyuréthane (PU) selon l'une quelconque des revendications précédentes, caractérisé en ce que ledit élément oligomère phosphoré (R2) a une masse molaire en nombre d'une valeur comprise entre 1000 et 6000 grammes par mole. 15\n<CLM>\1\tMatériau polyuréthane (PU) selon l'une quelconque des revendications précédentes, caractérisé en ce que ladite longueur (L) prédéfinie dudit élément oligomère phosphoré (R2) a une caractéristique de dispersion prédéfinie.\n<CLM>\1\tMéthode de fabrication d'un matériau polyuréthane, ladite méthode comprenant au moins une étape (S2) de mélange d'une pluralité d'éléments réactifs polyol (S) et d'une pluralité d'éléments réactifs diisocyanate (H), d'au moins un élément réactif diamine ou diol opérant comme un extenseur (EXT) de chaîne dudit polyuréthane, et d'un catalyseur, ladite méthode étant caractérisée en ce qu'elle comprend une étape de synthèse (S1) dudit élément extenseur de chaîne (EXT) lequel comprend au terme de ladite synthèse (S1) une chaine (R2) d'éléments oligomères phosphorés de longueur (L) prédéfinie, ladite longueur (L) 3038903 16 prédéfinie ayant une valeur appartenant à un intervalle de dispersion prédéfini.\n<CLM>\1\tMéthode de fabrication d'un matériau polyuréthane selon la 5 revendication précédente, caractérisé en ce que ledit intervalle de dispersion est défini par un intervalle de dispersion de la masse molaire dudit oligomère phosphoré.\n<CLM>\1\tMéthode de fabrication d'un matériau polyuréthane selon la 10 revendication précédente, caractérisé en ce que ledit intervalle de dispersion de ladite masse molaire est compris entre les valeurs 1 et 1.1 incluses.\n<CLM>\1\tMéthode selon l'une quelconque des revendications 9 à 10, 15 caractérisée en ce que ladite chaine d'oligomères phosphorés de longueur contrôlée est obtenue par la mise en oeuvre d'une technique de polymérisation radicalaire contrôlée par transfert de chaîne réversible par addition-fragmentation encore appelée méthode RAFT préalablement à ladite synthèse. 20